(57)【特許請求の範囲】
【請求項１】
内圧が負荷される圧力配管に使用される合成樹脂製パイプであって、
合成樹脂製パイプの両端部の外周面には、シール部材が装着されるべきシール溝、もしくは雄ネジが設けられており、
当該シール溝もしくは雄ネジの間に延在する合成樹脂製パイプ中間部には、少なくとも１つの補強筒体がパイプの内周側に接合一体化されており、
前記中間部においては、前記補強筒体が一体化された部分と補強筒体が一体化されていない部分とが交互に設けられていて、
補強筒体が一体化されていない部分のパイプ軸方向長さＬ２は、合成樹脂製パイプの直径をＤとして、０．３Ｄ≦Ｌ２≦１．５Ｄの長さとされている
合成樹脂製パイプ。
【請求項２】
パイプの内周側に接合一体化された補強筒体の外周面が、パイプ中間部を構成する合成樹脂と密着している請求項１に記載の合成樹脂製パイプ。
【請求項３】
補強筒体が直筒状であり、補強筒体の長さＬ１が、０．５Ｄ≦Ｌ１≦２Ｄの長さとされている請求項１に記載の合成樹脂製パイプ。
【請求項４】
補強筒体の数が１つであり、補強筒体が前記パイプ中間部の長さ方向中央部に設けられた請求項３に記載の合成樹脂製パイプ。
【請求項５】
内圧が負荷される圧力配管に使用される合成樹脂製パイプであって、
合成樹脂製パイプには、複数の補強筒体が一体化されており、補強筒体のうち少なくとも１つの補強筒体は、パイプの内周側に接合一体化されており、
少なくとも合成樹脂製パイプの両端部に、それぞれ前記補強筒体が設けられており、
合成樹脂製パイプにおいては、前記補強筒体が一体化された部分と補強筒体が一体化されていない部分とが交互に設けられていて、
補強筒体が一体化されていない部分のパイプ軸方向長さＬ２は、合成樹脂製パイプの直径をＤとして、０．３Ｄ≦Ｌ２≦１．５Ｄの長さとされている
合成樹脂製パイプ。
【発明の詳細な説明】
【技術分野】
【０００１】
本発明は、合成樹脂製のパイプに関する。特に内圧が負荷される圧力配管に使用される合成樹脂製パイプに関するものである。
【背景技術】
【０００２】
種々の機器に、耐圧性の圧力配管が使用されている。例えば、自動車の自動変速機の油圧回路や、空調装置の冷媒循環回路などにおいて、耐圧性の圧力配管が使用されている。これら圧力配管においては、内圧が負荷されるので、圧力配管がその圧力に耐えることが求められる。従来、圧力配管には、耐圧性の観点から金属製のパイプが使用されることが多かったが、近年では、製造の効率性や軽量化、周辺部材との一体化のためなどの種々の要求に応じるため、圧力配管に合成樹脂製のパイプが使用されることがある。
【０００３】
例えば、油圧回路や液送回路などにおいて、内部に管路が設けられた管路ブロックを対向配置させて、それぞれの管路ブロックに設けられている管路を、互いに接続して、一連の管路とする技術が利用されている。そして、管路ブロック間の管路の接続においては、接続作業を容易にしながらシール性を確保するために、Ｏリングが装着された管状のコネクタ部材が管路ブロック間に介装されることが多く、このコネクタ部材を合成樹脂製とする試みがなされている。
【０００４】
例えば、特許文献１には、合成樹脂の射出成形により形成されたパイプ状のコネクタ部材が開示されており、射出成形を行う際のゲートの配置を調整することによりコネクタ部材の耐圧性を向上させることが開示されている。
【先行技術文献】
【特許文献】
【０００５】
【特許文献１】特開２０１４−１５１４７１号公報
【発明の概要】
【発明が解決しようとする課題】
【０００６】
しかしながら、このような合成樹脂製のパイプには、さらなる耐圧性の向上が求められている。耐圧性を向上させるため、合成樹脂にガラス繊維などの補強繊維を混ぜたり、ゲート形状をリングゲートやディスクゲートにしたりする試みが行われては来たが、パイプの内外径の制約や、パイプの中心線形状などといった制約があって、合成樹脂製パイプの耐圧性の向上には限界があった。
【０００７】
本発明の目的は、圧力配管に使用される合成樹脂製パイプの耐圧性を高めることにある。
【課題を解決するための手段】
【０００８】
発明者は、合成樹脂製パイプに補強筒体を一体化することを着想し、鋭意検討を行った。そして、パイプ軸方向に特定の形態となるように、パイプ内周に補強筒体を接合一体化すると、補強筒体が一体化されていない部分でもパイプの耐圧性を高められることを発見し、補強筒体を効率的に設けつつ合成樹脂製パイプの耐圧性を向上できることを見出して、本発明を完成させた。
【０００９】
本発明は、内圧が負荷される圧力配管に使用される合成樹脂製パイプであって、合成樹脂製パイプの両端部の外周面には、シール部材が装着されるべきシール溝、もしくは雄ネジが設けられており、当該シール溝もしくは雄ネジの間に延在する合成樹脂製パイプ中間部には、少なくとも１つの補強筒体がパイプの内周側に接合一体化されており、前記中間部においては、前記補強筒体が一体化された部分と補強筒体が一体化されていない部分とが交互に設けられていて、補強筒体が一体化されていない部分のパイプ軸方向長さＬ２は、合成樹脂製パイプの直径をＤとして、０．３Ｄ≦Ｌ２≦１．５Ｄの長さとされている合成樹脂製パイプである（第１発明）。
【００１０】
第１発明においては、パイプの内周側に接合一体化された補強筒体の外周面が、パイプ中間部を構成する合成樹脂と密着していることが好ましい（第２発明）。また、第１発明においては、補強筒体が直筒状であり、補強筒体の長さＬ１が、０．５Ｄ≦Ｌ１≦２Ｄの長さとされていることが好ましい（第３発明）。さらに、第３発明においては、補強筒体の数が１つであり、補強筒体が前記パイプ中間部の長さ方向中央部に設けられることが好ましい（第４発明）。
【００１１】
また、本発明は、内圧が負荷される圧力配管に使用される合成樹脂製パイプであって、合成樹脂製パイプには、複数の補強筒体が一体化されており、補強筒体のうち少なくとも１つの補強筒体は、パイプの内周側に接合一体化されており、少なくとも合成樹脂製パイプの両端部に、それぞれ前記補強筒体が設けられており、合成樹脂製パイプにおいては、前記補強筒体が一体化された部分と補強筒体が一体化されていない部分とが交互に設けられていて、補強筒体が一体化されていない部分のパイプ軸方向長さＬ２は、合成樹脂製パイプの直径をＤとして、０．３Ｄ≦Ｌ２≦１．５Ｄの長さとされている合成樹脂製パイプである（第５発明）。
【発明の効果】
【００１２】
第１発明や第５発明の合成樹脂製パイプによれば、内圧に対するパイプの耐圧性が高められる。また、第２発明の合成樹脂製パイプは、補強筒体の外周面と合成樹脂が密着していて耐圧性の向上効果が高い。
さらに、第３発明のようにすると、補強筒体が一体化される部分を少なくしながら効率的にパイプの耐圧性が高められる。
【図面の簡単な説明】
【００１３】
【図１】第１実施形態の合成樹脂製パイプを示す一部断面図である。
【図２】第１実施形態の合成樹脂製パイプによって、管路ブロックの管路が接続される例を示す断面図である。
【図３】第２実施形態の合成樹脂製パイプを示す一部断面図である。
【図４】第３実施形態の合成樹脂製パイプを示す一部断面図である。
【図５】第４実施形態の合成樹脂製パイプを示す一部断面図である。
【発明を実施するための形態】
【００１４】
以下図面を参照しながら、自動車の自動変速機の油圧回路に使用される管路ブロックの接続に用いられるコネクタ部材を例として、発明の実施形態について説明する。なお、本発明は以下に示す個別の実施形態に限定されるものではなく、その形態を変更して実施することもできる。
【００１５】
図１には本発明第１実施形態の合成樹脂製パイプ（コネクタ部材）１を示す。図１の上側半分を断面図、下側半分を外観図で示している。図３、図４、図５も同様である。合成樹脂製パイプ１は、合成樹脂製の部材であり、円形断面を有する中空の直管状に形成されている。コネクタ部材１には、シール溝１１１，１１１が形成されていて、シール用のＯリング２、２が装着されて使用に供される。
【００１６】
シール溝１１１，１１１は、合成樹脂製パイプ１の両端部の外周面に設けられている。シール溝１１１とOリングに替えて、後述する実施形態のように、合成樹脂製パイプ１の端部の外周面に雄ネジを設けてもよい。あるいは、一方の端部にシール溝があり、他方の端部に雄ネジが設けられていてもよい。
【００１７】
合成樹脂製パイプ（コネクタ部材）１は、合成樹脂の射出成型により形成された中空管状のパイプ本体１１と、パイプ本体１１の内周側に接合一体化された補強筒体１２とを含んで構成されている。そして、補強筒体１２は、パイプ本体１１の両端のシール溝の間の部分であるパイプ中間部１１Ｍに設けられている。すなわち、合成樹脂製パイプ１において、シール溝１１１，１１１（もしくは雄ネジ）の間に延在する合成樹脂製パイプ中間部１１Ｍには、少なくとも１つの補強筒体１２がパイプの内周側に接合一体化されている。
【００１８】
パイプ本体１１と補強筒体１２の接合一体化は、両者がパイプの半径方向にはがれないように、インサート射出成形や接着等の手段により行われる。また、パイプ本体１１と補強筒体１２の接合一体化は、合成樹脂製パイプ内を通流する流体がパイプ本体１１と補強筒体１２の間に入り込まないように、補強筒体１２の外周面が、パイプ中間部を構成する合成樹脂と密着するようになされることが好ましい。また、補強体１２はパイプの内周面側に埋入されるものであってもよい。
【００１９】
後述するように、パイプ本体１１がインサート射出成形を利用して形成される場合であれば、補強筒体１２の外周面に化学エッチングやレーザー加工により細孔や微細な空隙を設け、射出成型の際に液状の樹脂が細孔や空隙に入り込むようにして、パイプ本体１１と補強筒体１２とが、アンカー効果により強固に、密着して接合されることが特に好ましい。また、両者の接合強度が高められるよう、補強筒体１２の外周面や端面に溝や凹凸、突起、ロレットなどを設けて、パイプ本体１１がインサート射出成形されることが好ましい。また、これら溝や凹凸、突起などが、パイプ半径方向の相対移動に関してアンダーカット形状とされることが特に好ましい。また、インサート射出成型に際し、補強筒体にプライマーを塗布したり、表面処理を行ったりして、合成樹脂と補強筒体の接合強度を高めることも好ましい。
【００２０】
また、パイプ本体１１と補強筒体１２の接合が接着により行われる場合には、接着剤やプライマーやカップリング剤などを利用して、両者が接着されることが好ましい。
【００２１】
パイプ中間部１１Ｍにおいては、補強筒体１２が一体化された部分と補強筒体１２が一体化されていない部分とが交互に設けられている。すなわち、パイプ中間部１１Ｍにおいては、補強された部分と補強されていない部分とが軸方向に交互に並んでいる。
本実施形態においては、１つの補強体１２がパイプ中間部１１Ｍのパイプ長さ方向中央部に設けられており、補強体１２が設けられた部位の両側に、補強されていない部位１１Ｎ、１１Ｎが設けられている。
【００２２】
補強筒体１２が一体化されていない部分１１Ｎのパイプ軸方向長さＬ２は、合成樹脂製パイプの直径をＤとして、０．３Ｄ≦Ｌ２≦１．５Ｄの長さとされている。すなわち、補強されていない部分１１Ｎの長さＬ２は、概ねパイプの直径程度の長さにされる。好ましくは、長さＬ２は、０．５Ｄ≦Ｌ２≦１．２Ｄとされる。なお、補強されていない部分１１Ｎが複数ある場合には、それぞれの補強されていない部分の長さＬ２が異なっていてもよい。パイプの耐圧性を効率よく高める観点からは、補強されていない部分の長さＬ２が互いにほぼ同じとされることが好ましい。なお、合成樹脂製パイプの直径Ｄは、それぞれの部位における外径を用いて、それぞれの位置における長さＬ２の好ましい範囲を決定して長さＬ２を定めればよい。
本実施形態では、補強筒体１２が一体化されていない部分１１Ｎのパイプ軸方向長さＬ２は、０．８Ｄ程度とされている。
【００２３】
パイプ本体１１を構成する合成樹脂は、特に限定されない。好ましくは、ポリプロピレン樹脂などのオレフィン系樹脂、ポリアミド樹脂、アクリロニトリルブタジエンスチレン樹脂などの熱可塑性樹脂や、メラミン樹脂などの熱硬化性樹脂、ゴム、熱可塑性エラストマーなどが使用できる。合成樹脂に補強繊維などを配合してもよい。本実施形態のコネクタ部材１におけるパイプ本体１１はポリアミド樹脂により形成されている。パイプ本体１１の形成は、典型的には後述するように射出成形により行われるが、切削加工等、他の成形方法を利用するものであってもよい。
【００２４】
補強筒体１２は、パイプ本体１１の内周側に接合一体化されて、パイプ本体１１が内圧により拡径し、破断するのを阻止する働きをする。補強筒体１２は直筒状に形成されていることが好ましい。補強筒体１２は典型的には金属製であり、アルミニウムや鉄・ステンレス・鋼等の材料で構成することができる。また、ガラス繊維や炭素繊維などの補強繊維を引きそろえたプリグレブを、補強繊維が周方向に配向されるようにリング状に巻きつけて、補強筒体１２を構成してもよい。補強筒体の厚み等の具体的仕様は、補強筒体の構成材料と、求められる補強効果とを考慮して決定すればよい。補強筒体の構成材料は、パイプ本体１１を構成する合成樹脂と接着性の良い材料であることが好ましい。
【００２５】
円筒状の補強筒体１２の長さＬ１は、合成樹脂製パイプの直径をＤとして、０．５Ｄ≦Ｌ１≦２Ｄの長さとされることが好ましい。特に好ましくは、長さＬ１は０．７Ｄ≦Ｌ１≦１．５Ｄとされる。本実施形態では、補強筒体１２の長さ、すなわち、補強筒体１２が一体化された部分のパイプ軸方向長さＬ１は、０．８Ｄ程度とされている。
【００２６】
また、補強筒体１２の内周面に、凸条または突起などが設けられることが好ましい。凸条または突起などが設けられていると、インサート射出成形により合成樹脂製パイプ１を成形する際に、これらを利用して補強筒体１２を金型内部に確実に保持し、補強筒体１２の位置を正確に位置決めできる。
【００２７】
合成樹脂製パイプ（コネクタ部材）１によって油圧回路を構成する管路ブロックの管路が接続される様子を、図２を参照して説明する。図２には管路ブロック３，４の一部を断面で、合成樹脂製パイプ１を外観で示している。ここで、管路ブロックとは、内部に管路が形成された部材であり、所定の管路ブロックを所定の位置関係で対向配置すると、内部の管路が連絡して一連の管路が完成するように構成された部材のことである。管路ブロックは、典型的には鉄系合金やアルミ合金、合成樹脂などにより構成される。管路ブロックには好ましくは複数の管路が形成されている。これら管路は、典型的には機械加工などによって形成されている。
【００２８】
合成樹脂製パイプ１は、対向配置される管路ブロック３，４の間に介装されて、管路３１，４１を接続する。本実施形態においては、圧力制御弁側の管路ブロック３と、配管側の管路ブロック４があり、それぞれの管路ブロックには、ブロックの内側に管路３１，４１が穴あけ加工によって設けられている。図２のように、コネクタ部材１、１が管路３１，４１に入り込むように配置され、管路ブロック３，４が対向配置されて組み立てられると、互いに対向する位置の管路３１，４１が合成樹脂製パイプ１を通じて接続される。合成樹脂製パイプ１は、Ｏリング２、２が取り付けられた状態で、その両端部がそれぞれ管路３１および管路４１に挿入されて、これら管路を接続する。
【００２９】
なお、本実施形態においては、管路ブロック３，４に設けられた管路３１，４１は、管路ブロックの端面付近が段付き形状とされている。これは、挿入された合成樹脂製パイプ１が、一方の管路に過度に入り込んでしまうのを防止するためである。過度の入り込みが防止できるのであれば、管路は段付き形状でなく直管状であってもよい。
【００３０】
合成樹脂製パイプ１の製造方法について説明する。いわゆるインサート射出成型法と呼ばれる、合成樹脂の射出成形を利用した方法で、合成樹脂製パイプ１を製造することができる。
射出成型工程に先立って、補強筒体１２を準備しておく。補強筒体１２は金属のパイプ形成加工、プレス加工や切削加工などの公知の製造方法により、所定の形状のものが製造できる。補強繊維が周方向に配向された補強筒体１２を製造するのであれば、補強繊維（例えばガラス繊維）が一方向に引きそろえられてシート状にされた補強繊維プリグレブを所定の幅と長さに裁断したものを準備し、そのプリグレブの裁断片（テープ）を、所定の径の軸の外周部に、補強繊維が周方向に配向するように巻きつける。そして、プリグレブに含まれる樹脂成分を硬化させて、巻きつけたプリグレブを筒状の補強筒体１２にして軸から取り外せばよい。
【００３１】
インサート射出成型用の金型を準備する。この金型は、典型的には、合成樹脂製パイプ１の外周面形状と略一致する形状のキャビティを形成可能な１対のキャビティ型と、合成樹脂製パイプ１の内周面形状と略一致する形状のコア型とを含むよう、構成される。
【００３２】
インサート射出成型用の金型を型開きして、所定の位置に補強筒体を配置する。この時、補強筒体１２を、コア型の外周面に密着するように取り付けて金型内に配置すれば、成形されるパイプ本体の内周面に補強筒体が一体化できる。補強筒体の配置に先立ち、補強筒体の表面にプライマー処理や、化学エッチング処理、レーザー加工などを施しておいて、補強筒体とパイプ本体１１の接合強度を高めることが好ましい。
【００３３】
また、コア型を段付き形状やテーパ形状に形成しておいて、所定の軸方向位置に補強筒体１２が確実に配置されるようにするのも好ましい。本実施形態においては、コア型が段付き形状に設けられていて、この段付きを利用して、補強筒体を軸方向位置に位置決めして、インサート射出成型に供している。図１の合成樹脂製パイプ１の内周面において、補強筒体１２よりも左側に位置する部分の内周面と、補強筒体１２の内周面の間に段差が見られるのは、このコア型の段付きに由来する段差である。
また、補強筒体１２が、内周面に、凸条または突起などを有している場合には、それらを利用してコア型と補強筒体１２の位置決めを行えば、補強筒体１２の軸方向位置を的確に維持した状態で、インサート射出成型用の金型の内部に補強筒体１２が保持できて好ましい。
【００３４】
補強筒体１２を的確な姿勢・位置に配置した状態で、金型を型閉じする。
型閉じされた金型に、ゲートを通じて液状の樹脂材料を射出し、キャビティを充填する。そして、樹脂を硬化する。樹脂の硬化は、冷却や加熱など、使用する樹脂の性質に応じて行われる。樹脂が硬化すると、パイプ本体１１の内周の所定の位置に補強筒体１２が接合一体化された合成樹脂製パイプ１となるので、型開きして合成樹脂製パイプ１を取り出せばよい。この様なインサート射出成型法を利用した製造方法で合成樹脂製パイプ１を製造すれば、耐圧性に優れる合成樹脂製パイプ１を効率的に製造することができる。
【００３５】
上記合成樹脂製パイプ１の作用及び効果について説明する。
合成樹脂製パイプ１によれば、内圧に対するパイプの耐圧性が向上する。合成樹脂製パイプ１には、補強筒体が一体化されていない部分１１Ｎがあるが、その部分においても、耐圧性が向上する。発明者の検討によれば、補強筒体が一体化されていない部分１１Ｎのパイプ軸方向長さＬ２が、合成樹脂製パイプの直径をＤとして、０．３Ｄ≦Ｌ２≦１．５Ｄの長さとされていれば、補強筒体１２が一体化されていない部分１１Ｎにおいても、耐圧性の向上が認められることがわかった。
【００３６】
パイプの耐圧性に関する一般的な技術的理解は、内圧の負荷によって、管壁に周方向の引っ張り応力、いわゆるフープストレスが発生し、このフープストレスが大きくなると、管壁が耐えられなくなって、管壁に軸方向に沿った亀裂が生じ破裂に至る、というものである。この技術理解に基づけば、内圧により発生するフープストレスに対し、パイプの最も弱い部位で管壁の破裂が起こることになるため、たとえ補強を行った箇所の耐圧性は向上できても、補強しない場所では、耐圧性の向上が見込めないことになる。
したがって、このような技術理解に基づいて設計する限り、補強は、パイプの全長にわたって行う必要がある。そのような補強は不可能ではないが、補強が大がかりとなるため、そもそもパイプを合成樹脂化しようとしていた、軽量化、低コスト化、周辺部材の一体化等の要請を没却してしまうものである。
【００３７】
上記合成樹脂製パイプ１は補強筒体１２が配されていない部分でも耐圧強度向上が認められ、その点で、一般的な技術的理解を超える効果が得られている。
補強筒体１２が一体化されていない部分１１Ｎにおいて、合成樹脂製パイプの耐圧性が向上するメカニズムは以下のものであると推察する。
【００３８】
合成樹脂製パイプ１が内圧により破裂する過程を詳細に考察していくと、フープストレスが樹脂の強度に達しても、直ちに亀裂の発生や破裂に至るわけではないと考えられる。フープストレスが大きくなって、管壁の一部でフープストレスが材料強度を超えると、その部分で管壁が伸び変形を起こしながら、フープストレスが材料強度を超える領域が徐々に大きくなっていき、その領域が管の内周面から外周面にわたって広がるようになると、内外を貫通する亀裂が発生し、管が破裂に至るものと推定される。この過程で、合成樹脂製のパイプは拡径していき、最終的に亀裂の発生に至るものと考えられる。
【００３９】
一方、補強筒体１２がパイプ本体の内周側に接合一体化されている部分では、補強筒体１２の働きにより、接合一体化されたパイプ本体１１の拡径が抑制・防止されることになる。すなわち、補強筒体１２が接合一体化された部分ではパイプ本体は実質的に拡径しない。このため、補強筒体１２が一体化されていない部分１１Ｎにおいても、補強筒体１２に隣接する部分では補強筒体による拡径抑制効果が及ぶ。すると、補強筒体１２が一体化されていない部分１１Ｎにおいて、管壁の一部でフープストレスが材料強度を超えても、管の拡径が抑制されていれば、フープストレスが材料強度を超える領域がそれ以上拡大しなくなって、亀裂の発生や破裂に至らなくなり、耐圧性が向上するものと推定される。
【００４０】
発明者は合成樹脂製パイプ１の耐圧試験を繰り返し行う中で、合成樹脂製パイプ１の両端部のシール部分やネジ部分といった、パイプが外周から拘束されて拡径が抑制される部位がある場合には、内圧をかけた際の合成樹脂製パイプ１の亀裂の発生が、そうした拘束された部位に隣り合う箇所には発生しにくいことを発見した。こうした知見も、上記推定を裏付けるものである。
【００４１】
補強筒体１２が一体化されていない部分１１Ｎにおいて、補強筒体１２の存在によって管の拡径が抑制される効果は、補強筒体から離れるほど弱まるものであると考えられるが、発明者の検討によれば、補強筒体が一体化されていない部分１１Ｎのパイプ軸方向長さＬ２が、合成樹脂製パイプの直径をＤとして、Ｌ２≦１．５Ｄの長さとされていれば、耐圧性の向上効果が十分に得られることがわかった。
【００４２】
また、補強筒体が一体化されていない部分１１Ｎのパイプ軸方向長さＬ２が、０．３Ｄ≦Ｌ２となっていると、補強筒体１２を小型化して、互いに離して配置することができるようになり、効率的に合成樹脂製パイプ１の耐圧性を向上させることができる。
【００４３】
また、パイプの内周側に接合一体化された補強筒体の外周面が、パイプ中間部を構成する合成樹脂と密着していれば、補強筒体の外周面と合成樹脂の間に、合成樹脂製パイプの内部を通流する流体が入り込まず、両者が引きはがされるような内圧がかからなくなって、両者の接合一体化がより強力に維持されて、耐圧性がより効果的に向上する。
【００４４】
また、上記実施形態の合成樹脂製パイプ１のように、補強筒体が直筒状であり、補強筒体の長さＬ１が、０．５Ｄ≦Ｌ１≦２Ｄの長さとされていると、補強筒体の形状が単純化され、かつ、効率的に補強できるようになる。例えば、補強筒体をＬ１＝０．８Ｄの直筒状に形成するようにすれば、この補強筒体は、補強の効率に優れると共に、長さの異なる種々の合成樹脂製パイプの補強に共用化することができ、経済的かつ効率的に、補強された合成樹脂製パイプが製造できる。また、０．５Ｄ≦Ｌ１とされていると、そのような補強筒体をインサート射出成形の金型内部に所定の位置及び姿勢で配置する作業がしやすくなる。また、Ｌ１≦２Ｄとされていると、補強筒体が小型化できて経済的であると共に、より多くの種類の合成樹脂製パイプに適用しやすくなる。
【００４５】
また、補強筒体の数が１つであり、補強筒体がパイプの長さ方向中央部に設けられるようにすると、補強体の数量を最小限にしながら、合成樹脂製パイプの耐圧性向上が図れて、特に好ましい。
【００４６】
発明は、上記実施形態に限定されるものではなく、種々の改変をして実施することができる。以下に発明の他の実施形態について説明するが、以下の説明においては、上記実施形態と異なる部分を中心に説明し、同様である部分についてはその詳細な説明を省略する。また、以下に示す実施形態は、その一部を互いに組み合わせて、あるいは、その一部を置き換えて実施できる。
【００４７】
図３は、第２実施形態の合成樹脂製パイプ５を示す一部断面図である。本実施形態においては、２つの補強筒体５２、５２が、パイプ本体５１の内周に接合一体化されている。また、合成樹脂製パイプ５の両端部には雄ネジ５１１，５１１が設けられていて、この雄ネジが、隣接する部材との接続に使用される。本実施形態においても、両端部の雄ネジと雄ネジの間の部分で、補強筒体がない部分５１Ｎ，５１Ｎと、補強筒体５２，５２が設けられた部分とが、所定の長さＬ２，Ｌ１で交互に設けられており、この点は第１実施形態と同様である。
【００４８】
第２実施形態の合成樹脂製パイプ５であっても、第１実施形態と同様に、パイプの耐圧性を向上できる。補強筒体が設けられる数は、パイプの全長等に対応させて１つ、２つ、もしくは３つ以上であってもよい。補強筒体が一体化されていない部分のパイプ軸方向長さＬ２が、合成樹脂製パイプの直径をＤとして、０．３Ｄ≦Ｌ２≦１．５Ｄの長さとされていれば、耐圧性の向上効果が得られる。
【００４９】
また、合成樹脂製パイプの両端部は、第１実施形態のようにシール溝とシール部材が設けられるものであってもよいし、第２実施形態のように雄ネジが設けられるものであってもよい。いずれであっても、合成樹脂製パイプが使用に供される場合には、合成樹脂製パイプの両端部がパイプの外側から拘束されることになり、両端部に隣接する補強されていない部分（１１Ｎ、５１Ｎ）の拡径の抑制に貢献できるからである。
【００５０】
図４は、第３実施形態の合成樹脂製パイプ６を示す一部断面図である。合成樹脂製パイプは、本実施形態のように、曲げ部を有するものであってもよい。本実施形態においても、合成樹脂製パイプ６の両端部には雄ネジ６１１，６１１が設けられ、１つの補強筒体６３がパイプ本体６１の内周部に接合一体化され、他の補強筒体６２がパイプ本体６１の外周部に一体化されて、両端部の雄ネジと雄ネジの間の部分で、補強筒体がない部分６１Ｎ，６１Ｎと、補強筒体６２、６３が設けられた部分とが、所定の長さＬ２，Ｌ１で交互に設けられており、この点は第２実施形態と同様である。
【００５１】
第３実施形態の合成樹脂製パイプ６によっても、同様に、耐圧性の向上効果が得られる。すなわち、すべての補強筒体がパイプ本体１１の内周側に接合一体化されている必要はなく、軸方向に離間配置される補強筒体のうち、一部がパイプ本体の内周側に接合一体化されるのであれば、残りの補強筒体はパイプ本体１１の外周側に一体化されるものであってもよく、補強筒体によりパイプ本体の拡径が抑制されて耐圧性の向上に寄与できる。
【００５２】
図５は、第４実施形態の合成樹脂製パイプ７を示す一部断面図である。この実施形態においては、複数の補強筒体７２，７３がパイプ本体７１に一体化されており、補強筒体のうち少なくとも１つの補強筒体７３は、パイプの内周側に接合一体化されている。また、少なくとも合成樹脂製パイプ７の両端部に、それぞれ前記補強筒体７２，７２が設けられている。より具体的には、第４実施形態の合成樹脂製パイプ７では、３つの補強筒体７２，７２、７３が設けられており、パイプ本体７１の中央部の内周側に１つの補強筒体７３が接合一体化されていて、合成樹脂製パイプ７の両端部の外周側に、それぞれ補強筒体７２，７２が一体化されている。
【００５３】
本実施形態においても、合成樹脂製パイプ７においては、補強筒体７２、７３が一体化された部分と補強筒体が一体化されていない部分７１Ｎ，７１Ｎとが交互に設けられていて、補強筒体７２、７３が一体化されていない部分７１Ｎのパイプ軸方向長さＬ２は、合成樹脂製パイプの直径をＤとして、０．３Ｄ≦Ｌ２≦１．５Ｄの長さとされている点、及び、かかる構成により、耐圧性の向上効果が得られる点は、他の実施形態と同様である。すなわち、合成樹脂製パイプの両端部の外周に、シール溝や雄ネジを設けてもよいが、本実施形態のように補強筒体を設けてもよい。また、補強筒体を合成樹脂製パイプの両端部に設ける場合には、パイプの内周側に補強筒体を接合一体化するようにしてもよい。
【００５４】
なお、合成樹脂製パイプの端部の外周側に補強筒体７２を設ける場合には、補強筒体の外周面をシール面に利用してもよいし、補強筒体の外周面に雄ネジを設けて接続に供してもよい。あるいは、合成樹脂製パイプの端部の内周側に補強筒体を設ける場合には、補強筒体の内周面をシール面に利用してもよいし、補強筒体の内周面に雌ネジを設けて接続に供してもよい。また、合成樹脂製パイプの端部に設けられる補強筒体をフランジ付のものにしてもよい。
【００５５】
また、補強筒体の形状が直管状であると、補強筒体の形成や、インサート射出成形等の点で有利であるが、補強筒体そのものや合成樹脂製パイプの製造に差し支えなければ、補強筒体の形状は折れ曲がり管や曲げ管状であってもよい。
【００５６】
合成樹脂製パイプが使用される用途は、内圧が負荷される圧力配管であれば特に限定されない。上記実施形態の説明では、自動車の変速機用の圧力回路に使用される、管路ブロックのコネクタ部材を例として、合成樹脂製パイプの使用例を説明したが、他の用途、例えば、オイル圧送用パイプや、水圧測定用の接続管、曲げ形状の油圧配管などにも使用できる。
【産業上の利用可能性】
【００５７】
本発明の合成樹脂製パイプは、圧力配管に使用でき、産業上の利用価値が高い。
【符号の説明】
【００５８】
１      合成樹脂製パイプ
１１        パイプ本体
１１１            シール溝
１１Ｎ            補強筒体がない部分
１２        補強筒体
２      Ｏリング
３，４  管路ブロック
３１，４１  管路
５，６，７    合成樹脂製パイプ
５１，６１，７１    パイプ本体
５１１、６１１            雄ネジ
５１Ｎ、６１Ｎ、７１Ｎ    補強筒体がない部分
５２、６２、６３、７２、７３      補強筒体
【図１】
0006573322.tif 000002
【図２】
0006573322.tif 000003
【図３】
0006573322.tif 000004
【図４】
0006573322.tif 000005
【図５】
0006573322.tif 000006